質量で、C:0.07~0.28、Si:0.007~0.35、Mn:0.20~1.20、P:0.020以下、S:0.035以下、Cu:0.30以下を含有し、残部がFeおよび不可避的不純物からなるナットまたはボルトと、引張強さが750~1600MPa、板厚が0.8~3.0mmであるとともに、下記1式で表される炭素当量Ceqが質量で0.22~0.50の範囲である高強度鋼板とがプロジェクション溶接されてなる溶接継手であって、前記ナットまたはボルトと前記高強度鋼板との接合部の面積SJと、前記ナットまたはボルトの呼び径部分の面積SRとの比が下記2式で表される関係を満たし、かつ、前記接合部および熱影響部のビッカース硬さの最大値が550Hv以下であることを特徴とするプロジェクション溶接継手。Ceq=[C][Si]/30[Mn]/202[P]4[S]10.7≦SJ/SR≦1.52{但し、上記1式において、Ceq:炭素当量質量、[C]、[Si]、[Mn]、[P]、[S]:C、Si、Mn、P、Sの各々の含有量質量を示し、上記2式において、SJ:ナットまたはボルトと高強度鋼板との接合部の面積mm2、SR:ナットまたはボルトの呼び径部分の面積mm2を示す。}請求項1に記載の化学成分を有するナットまたはボルトと、請求項1に記載の引張強さ、板厚、ならびに、請求項1に記載の1式で表される炭素当量を有する高強度鋼板とを、加圧しながら通電加熱を行うプロジェクション溶接によって接合する、プロジェクション溶接継手の製造方法であって、前記ナットまたはボルトと前記高強度鋼板との接合部の面積SJと、前記ナットまたはボルトの呼び径部分の面積SRとの比を、請求項1に記載の2式で表される関係とし、かつ、通電時の電極の加圧力EF、通電時間Wt、および、溶接後の電極保持時間Htが、それぞれ下記3~5式を満たす条件として、前記ナットまたはボルトと前記高強度鋼板とを加圧しながら溶接通電を行うことにより、前記接合部および熱影響部のビッカース硬さの最大値を550Hv以下に制御しながらプロジェクション溶接することを特徴とするプロジェクション溶接継手の製造方法。1.96≦EF≦5.88350≦Wt≦2404Ht≦1605{但し、上記3~5式において、EF:通電時の電極の加圧力kN、Wt:通電時間ms、Ht:溶接後の電極保持時間msを示す。}請求項2に記載のプロジェクション溶接継手の製造方法であって、前記溶接通電を行う前に、下記6式を満たす条件でアップスロープ通電を行うことを特徴とするプロジェクション溶接継手の製造方法。16≦USt≦806{但し、上記6式において、USt:アップスロープ時間msを示す。}請求項2に記載のプロジェクション溶接継手の製造方法であって、前記溶接通電を行う前に、下記7、8式を満たす条件で予備通電を行うことを特徴とするプロジェクション溶接継手の製造方法。0.2×WC≦PRC≦0.6×WC716≦PRt≦808{但し、上記7式において、WC:プロジェクション溶接電流kA、PRC:予備通電電流kAを示し、上記8式において、PRt:予備通電時間msを示す。}請求項2~請求項4の何れか1項に記載のプロジェクション溶接継手の製造方法であって、前記溶接通電の後、電極保持時間Htで電極を保持する際の電極保持加圧力PEFkNを、下記9式で表される関係を満たす範囲とすることを特徴とするプロジェクション溶接継手の製造方法。1.2×EF≦PEF≦1.5×EF9{但し、上記9式において、PEF:溶接通電後の電極保持加圧力kN、EF:通電時の電極の加圧力kNを示す。}一般的に、ナットまたはボルトは、強度が必要とされるため、その炭素量や炭素当量は高めに設定されている。このため、ナットまたはボルトと高強度鋼板、特に引張強さが750MPa以上の炭素当量が高い高強度鋼板とをプロジェクション溶接した場合には、接合部および熱影響部の硬さが増加し過ぎて靭性が低下し、十分なトルク剥離強さや押込み剥離強さが得られなくなるという問題が生じる。また、入熱条件が高いか、あるいは板厚が厚い板厚:1.8mm以上場合には、プロジェクション溶接後に生じる接合部の急激な収縮により、硬くて靭性が低い部分において、高温割れや低温割れが起こるという問題が生じる。さらに、従来の方法では、特に引張強さが980MPa以上の高強度鋼板を使用した場合に、通電初期にプロジェクション部を十分に潰すことができず、その結果、電流密度が増加して過剰発熱が起こり、散りが発生してそれがネジの部分に付着し、溶接後にねじが通り難くなることがあった。また、プロジェクション部が十分に潰れない状態でプロジェクション溶接を行ったために接合面積が不十分となり、十分な静的強度が得られないという問題も生じていた。本発明は上記問題に鑑みてなされたものであり、特に、ナットまたはボルトと高強度鋼板とがプロジェクション溶接されてなり、トルク剥離強さおよび押込み剥離強さ等の静的強度に優れた、プロジェクション溶接継手およびその製造方法を提供することを目的とする。本発明者等が上記問題を解決するために鋭意研究したところ、ナットまたはボルトの化学成分炭素量を含む、ならびに、高強度鋼板の引張強さ、板厚、炭素当量を規定して接合部の硬さと靭性を適度に制御し、さらに、ナットまたはボルトと高強度鋼板との接合部の面積と、ナットまたはボルトの呼び径部分の面積との比を適正範囲で規定することにより、プロジェクション溶接された接合部の静的強度が向上するとともに、高温割れや低温割れの発生を防止できることを知見した。さらに、通電初期段階において、アップスロープや予備通電を行うことでプロジェクション部を安定して十分に潰すことにより、散りの発生を防止でき、また、適度で十分な接合面積を確保して高い接合強度が得られることを知見した。これに加え、溶接通電の直後に加圧力を増加させることで、溶接後の収縮によって生じる引張残留応力の発生を軽減させ、溶接部において高温割れや低温割れが発生するのを防止でき、高い接合強度が得られることを知見した。上記により、本発明者等は、溶接用電極の配分や通電パターン制御を実施する等の特殊な溶接プロセスを実施することなく、また、鋼板の化学成分やDI値を特別に調整することもなく、実用の溶接条件の範囲内でプロジェクション溶接を実施することで、溶接継手の静的強度、すなわち、押込み剥離強さおよびトルク剥離強さを向上させることが可能となることを見出し、本発明を完成させた。すなわち、本発明の要旨は以下のとおりである。[1]質量で、C:0.07~0.28、Si:0.007~0.35、Mn:0.20~1.20、P:0.020以下、S:0.035以下、Cu:0.30以下を含有し、残部がFeおよび不可避的不純物からなるナットまたはボルトと、引張強さが750~1600MPa、板厚が0.8~3.0mmであるとともに、下記1式で表される炭素当量Ceqが質量で0.22~0.50の範囲である高強度鋼板とがプロジェクション溶接されてなる溶接継手であって、前記ナットまたはボルトと前記高強度鋼板との接合部の面積SJと、前記ナットまたはボルトの呼び径部分の面積SRとの比が下記2式で表される関係を満たし、かつ、前記接合部および熱影響部のビッカース硬さの最大値が550Hv以下であることを特徴とするプロジェクション溶接継手。Ceq=[C][Si]/30[Mn]/202[P]4[S]10.7≦SJ/SR≦1.52但し、上記1式において、Ceq:炭素当量質量、[C]、[Si]、[Mn]、[P]、[S]:C、Si、Mn、P、Sの各々の含有量質量を示し、上記2式において、SJ:ナットまたはボルトと高強度鋼板との接合部の面積mm2、SR:ナットまたはボルトの呼び径部分の面積mm2を示す。[2]上記[1]に記載の化学成分を有するナットまたはボルトと、上記[1]に記載の引張強さ、板厚、ならびに、上記[1]に記載の1式で表される炭素当量を有する高強度鋼板とを、加圧しながら通電加熱を行うプロジェクション溶接によって接合する、プロジェクション溶接継手の製造方法であって、前記ナットまたはボルトと前記高強度鋼板との接合部の面積SJと、前記ナットまたはボルトの呼び径部分の面積SRとの比を、上記[1]に記載の2式で表される関係とし、かつ、通電時の電極の加圧力EF、通電時間Wt、および、溶接後の電極保持時間Htが、それぞれ下記3~5式を満たす条件として、前記ナットまたはボルトと前記高強度鋼板とを加圧しながら溶接通電を行うことにより、前記接合部および熱影響部のビッカース硬さの最大値を550Hv以下に制御しながらプロジェクション溶接することを特徴とするプロジェクション溶接継手の製造方法。1.96≦EF≦5.88350≦Wt≦2404Ht≦1605但し、上記3~5式において、EF:通電時の電極の加圧力kN、Wt:通電時間ms、Ht:溶接後の電極保持時間msを示す。[3]上記[2]に記載のプロジェクション溶接継手の製造方法であって、前記溶接通電を行う前に、下記6式を満たす条件でアップスロープ通電を行うことを特徴とするプロジェクション溶接継手の製造方法。16≦USt≦806但し、上記6式において、USt:アップスロープ時間msを示す。[4]上記[2]に記載のプロジェクション溶接継手の製造方法であって、前記溶接通電を行う前に、下記7、8式を満たす条件で予備通電を行うことを特徴とするプロジェクション溶接継手の製造方法。0.2×WC≦PRC≦0.6×WC716≦PRt≦808但し、上記7式において、WC:プロジェクション溶接電流kA、PRC:予備通電電流kAを示し、上記8式において、PRt:予備通電時間msを示す。[5]上記[2]~[4]の何れか1項に記載のプロジェクション溶接継手の製造方法であって、前記溶接通電の後、電極保持時間Htで電極を保持する際の電極保持加圧力PEFkNを、下記9式で表される関係を満たす範囲とすることを特徴とするプロジェクション溶接継手の製造方法。1.2×EF≦PEF≦1.5×EF9但し、上記9式において、PEF:溶接通電後の電極保持加圧力kN、EF:通電時の電極の加圧力kNを示す。本発明のプロジェクション溶接継手およびその製造方法によれば、上記構成により、特に、自動車用部品や車体の接合部に用いられ、ナットまたはボルトと高強度鋼板とがプロジェクション溶接されてなるプロジェクション溶接継手において、散りが発生しない良好な溶接作業性を確保しつつ、接合部の静的強度、すなわち、トルク剥離強さおよび押込み剥離強さを向上させ、また、割れの発生を防止できるので、接合部およびその部品の信頼性を向上させることが可能となる。したがって、例えば、自動車用部品や車体、ならびにそれらの製造、組立工程において本発明のプロジェクション溶接継手およびその製造方法を適用することにより、高強度鋼板の採用による安全性の向上の他、車体全体の軽量化による低燃費化や炭酸ガスCO2の排出量削減等のメリットを十分に享受することができ、その社会的貢献は計り知れない。[第1の実施形態]以下、本発明のプロジェクション溶接継手およびその製造方法の第1の実施形態について、主に図1~図3を適宜参照しながら説明する。なお、本実施形態は、本発明のプロジェクション溶接継手およびその製造方法の趣旨をより良く理解させるために詳細に説明するものであるから、特に指定の無い限り本発明を限定するものではない。本実施形態のプロジェクション溶接継手10は、質量で、C:0.07~0.28、Si:0.007~0.35、Mn:0.20~1.20、P:0.020以下、S:0.035以下、Cu:0.30以下を含有し、残部がFeおよび不可避的不純物からなるナット2と、引張強さが750~1600MPa、板厚が0.8~3.0mmであるとともに、下記1式で表される炭素当量Ceqが質量で0.22~0.50の範囲である高強度鋼板1とがプロジェクション溶接されてなる。そして、本実施形態においては、ナット2と高強度鋼板1との接合部Aの面積SJと、ナット2の呼び径部分の面積SRとの比が下記2式で表される関係を満たし、かつ、接合部Aおよび熱影響部Bのビッカース硬さの最大値が550Hv以下とされている。Ceq=[C][Si]/30[Mn]/202[P]4[S]10.7≦SJ/SR≦1.52但し、上記1式において、Ceq:炭素当量質量、[C]、[Si]、[Mn]、[P]、[S]:C、Si、Mn、P、Sの各々の含有量質量を示し、上記2式において、SJ:ナット2と高強度鋼板1との接合部Aの面積mm2、SR:ナット2の呼び径部分の面積mm2を示す。プロジェクション溶接法本発明において説明するプロジェクション溶接とは、被接合物の接合箇所に大電流を流し、この接合箇所を抵抗発熱によって加熱しながら圧力を加えて接合を行う、いわゆる抵抗溶接法の一種である。具体的には、図2a、bに示す例のように、ナット2の、高強度鋼板1と接合される接合面2aにプロジェクション部21を設け、このプロジェクション部に電流を集中して流すことで、加熱すると同時に加圧を行って接合する方法である。また、プロジェクション溶接は、重ね合わせた被接合物を電極の先端で挟持し、通電と同時に電極で加圧することで接合を行う、いわゆるスポット溶接法の装置を用い、電極を変更して行うことができる方法である。プロジェクション溶接は、上述のように、被接合物のナット2に設けられたプロジェクション部に集中して通電を行うため、小電流の通電で電流密度を高くすることができる。これにより、母材高強度鋼板1表面において確実に接合部を形成させることができ、良好な接合を行うことが可能となる。このような接合部は、多くの場合、溶融することなく圧接固相接合となるが、溶接電流が高い場合には溶融する場合もある。以下、本実施形態における各限定理由について詳述する。ナット本実施形態のプロジェクション溶接継手10は、図1に例示するように、高強度鋼板1とプロジェクション溶接されるナット溶接ナット2として、図2a、bに示すような、接合面2aにプロジェクション部21が備えられたものを採用することができる。また、図1においては、上記構成のプロジェクション溶接継手10が備えられてなる、自動車部品等の分野において適用可能な構造部材50を例示している。本実施形態において用いられるナット溶接ナットは、その概略形状や寸法がJISB1196に規定された溶接ナットに準拠するものである。また、本実施形態で用いられるナット2に備えられる突起部プロジェクション部21としては、JISB1196に記載された各種の突起形状を何ら制限無く採用することができる。例えば、JISB1196に記載された四角溶接ナット1C形に設けられ、また、図2a、bに例示するナット2に備えられたプロジェクション部21のような突起形状等を採用することが可能である。さらに、ナット2の概略形状や寸法としては、JISに規定されるものに限定されるものではなく、用途や性能に応じて適宜変更されていても良い。ナット2の接合面2aに設けられたプロジェクション部21の数突起数としては、特に限定されないが、例えば、3~4点とすることが好ましく、図2a、b等に示す例では4点とされている。この理由としては、プロジェクション部21が接合面2aに3~4点設けられていれば、溶接加圧の際に、プロジェクション部突起部21と高強度鋼板1との接触位置が3~4点となり、面としての当たりの状態が安定して定まることが挙げられる。接合面におけるプロジェクション部の数を2点とした場合、溶接加圧の際に、プロジェクション部21と高強度鋼板1の当たりの状態が安定しないことがあり、また、4点を超えた場合には、当たりの弱いプロジェクション部が発生して入熱がアンバランスとなり、接合部の強度が低下する恐れがある。成分組成本実施形態で用いられるナット2は、上述したように、質量で、C:0.07~0.28、Si:0.007~0.35、Mn:0.20~1.20、P:0.020以下、S:0.035以下、Cu:0.30以下を含有し、残部がFeおよび不可避的不純物からなる成分組成とされたものである。以下、ナット2の成分中における各元素の限定理由について説明するが、以下の説明における含有量は、特に指定がない限り質量を表すものとする。C:炭素0.07~0.28Cは、鋼の強度を確保するために必要な元素であり、その含有量が0.07未満ではナットの強度が不足するため、下限を0.07とした。一方、Cを過剰に添加すると、接合部の硬さが増加し過ぎて靱性が低下し、また、高温割れや低温割れが生じやすくなるため、その上限を0.28に制限した。Si:珪素0.007~0.35Siは、脱酸や強度の確保に必要な元素であり、このような効果を得るためには0.007以上の添加が必要である。一方、Siを過剰に添加すると、ナットの溶接性や靱性が低下することから、その上限を0.35に制限した。Mn:マンガン0.20~1.20Mnは、焼入れ性の向上や、ナットの強度向上に必要な元素であり、このような効果を得るためには0.20以上の添加が必要である。一方、Mnを過剰に添加すると、ナットの溶接性や靱性が低下することから、その上限を1.20に制限した。P:リン0.020以下Pは、ナットをなす鋼中に不可避的に混入してくる元素であり、その含有量は少ないほうが好ましい。Pの含有量が多くなると、ナットの靭性低下や接合部の高温割れを引き起こすことから、その上限を0.020以下に制限した。S:硫黄0.035以下Sは、Pと同様、ナットをなす鋼中に不可避的に混入してくる元素である。Sの含有量が多くなると、ナットの靭性低下や接合部の高温割れを引き起こすため、その上限を0.035以下に制限した。Cu:銅0.30以下Cuは、ナットの強度向上に必要な元素であることから、ある程度の量で添加されていることが好ましい。しかしながら、Cuを過剰に添加すると熱間加工性が低下し、また、高温割れを引き起こすことから、その上限を0.30に制限した。一方、Cuの含有量は、溶接性を確保する観点から、強度向上効果が得られる範囲内で可能な限り少量とすることがより好ましく、具体的には0.1以下とすることが好ましい。ナットのその他の鋼特性本実施形態で用いられるナット2の強度レベルとしては、特に制限されるものではなく、一般的な強度レベル、例えば、5T490MPa相当や、8T785MPa相当のものを好適に用いることができる。またさらに、ナット2のビッカース硬さも特に制限されるものではなく、適宜、設定することが可能である。高強度鋼板以下に、本実施形態のプロジェクション溶接継手10をなす高強度鋼板1の鋼板特性について詳述する。本実施形態において、プロジェクション溶接によってナット2と接合される高強度鋼板1は、引張強さが750~1600MPa、板厚が0.8~3.0mmであるとともに、下記1式で表される炭素当量Ceqが質量で0.22~0.50の範囲とされている。Ceq=[C][Si]/30[Mn]/202[P]4[S]1但し、上記1式において、Ceq:炭素当量質量、[C]、[Si]、[Mn]、[P]、[S]:C、Si、Mn、P、Sの各々の含有量質量を示す。引張強さ750~1600MPa本実施形態のプロジェクション溶接継手10においては、母材強度、すなわち、高強度鋼板1の引張強さを750~1600MPaの範囲に規定する。鋼板の強度は、プロジェクション溶接後のプロジェクション溶接継手10の静的強度や、割れの抑制等に対して大きな影響を及ぼす。本実施形態においては、まず、鋼板として、引張強さが750~1600MPaの範囲とされた高強度鋼板1を用いることで、ナット2とプロジェクション溶接することで得られるプロジェクション溶接継手10の静的強度が高められ、また、高温割れや低温割れが発生するのを抑制できる。鋼板の引張強さが750MPa未満の場合には、溶接後の冷却収縮時における接合部への負荷が小さいため、そもそも高温割れや低温割れが発生し難いことから、本発明の適用対象外である。また、高強度鋼板の引張強さが1600MPaを超えると、溶接後の冷却収縮時における接合部への負荷が大きいため、高温割れや低温割れが発生し易くなるので、本発明の適用範囲外である。板厚0.8~3.0mm本実施形態において用いられる高強度鋼板1の板厚を、0.8~3.0mmの範囲に規定する。高強度鋼板1の板厚が上記範囲であれば、本発明の適用による静的強度の向上、ならびに、高温割れや低温割れを抑制する十分な効果が得られる。高強度鋼板の板厚が0.8mm未満の場合には、溶接後の冷却収縮時における接合部への負荷が小さいため、そもそも高温割れや低温割れが発生し難くなるので、本発明の適用対象外である。また、高強度鋼板の板厚が3.0mmを超えると、溶接後の冷却収縮時における接合部への負荷が大きいため、高温割れや低温割れが発生し易くなるので、本発明の適用対象外である。鋼種鋼組織本実施形態のプロジェクション溶接継手10において用いられる高強度鋼板1の鋼種については、特に限定されず、例えば、2相組織型例えば、フェライト中にマルテンサイトを含む組織、フェライト中にベイナイトを含む組織等、加工誘起変態型フェライト中に残留オーステナイトを含む組織、焼入れ型マルテンサイト組織、微細結晶型フェライト主体組織等、何れの型の鋼板であっても良い。何れの鋼種からなる高強度鋼板を用いた場合であっても、鋼板の特性を失うことなく、本発明を適用することによる上記効果が確実に得られる。成分組成高強度鋼板1の成分組成としても、特に限定されるものではなく、この分野で一般的に用いられている炭素鋼や合金鋼等を採用することが可能である。但し、本実施形態の高強度鋼板1としては、以下に詳述するように、上記1式で表される炭素当量Ceqと各元素との関係を満足する組成のものを採用することが必須となる。炭素当量:Ceq0.22~0.50質量本実施形態においては、下記1式で規定される、高強度鋼板1の炭素当量Ceqを、0.22~0.50質量の範囲に規定する。Ceq=[C][Si]/30[Mn]/202[P]4[S]1但し、上記1式において、Ceq:炭素当量質量、[C]、[Si]、[Mn]、[P]、[S]:C、Si、Mn、P、Sの各々の含有量質量を示す。高強度鋼板の炭素当量Ceqが0.22質量未満の場合には、そもそも接合部の強度低下や、高温割れ、低温割れの問題が発生し難いので、本発明の適用対象外である。また、高強度鋼板の炭素当量Ceqが0.50質量を超えると、接合部の強度低下や高温割れ、低温割れの発生が顕著となり、本発明の適用対象外である。ところで、下記6式は、接合部の硬さに関わる炭素当量Ceqhを表し、また、下記7式は、接合部の靭性に関わる炭素当量Ceqtを表しており、この7式は、上記1式と共通となっている。Ceqh=[C][Si]/40[Cr]/206Ceqt=[C][Si]/30[Mn]/202[P]4[S]7但し、上記6、7式において、[C]、[Si]、[Mn]、[P]および[S]は、それぞれ高強度鋼板中のC、Si、Mn、P、Sの各含有量質量を示す。一般的に、鋼板の引張強さが増加すると、上記6、7式で表される炭素当量CeqhまたはCeqtの数値が増加し、その結果、接合部の硬さが増加して靱性が低下する。このように、接合部の硬さが増加して靱性が低下すると、接合部の剥離方向の強度が低下し、また、割れが発生し易くなる。特に、上記7式で表される炭素当量Ceqtの数値が大き過ぎる場合、具体的には炭素当量Ceqtが0.22以上になると、上述のような接合部の強度低下や割れの発生が起こるようになる。めっき本実施形態において用いられる高強度鋼板1は、表面処理を施さずに、冷間圧延熱間圧延後の状態で使用することもできるが、必要に応じてめっき処理を施しても良い。また、この際のめっき層の種類についても、例えば、Zn系、Zn-Fe系、Zn-Ni系、Zn-Al系、Zn-Mg系、Pb-Sn系、Sn-Zn系、AlSi系等、何れのめっき層であっても良い。また、めっき層の表層に無機系、有機系の皮膜例えば、潤滑皮膜等が施されていても良い。また、これらのめっき層の目付量についても、特に限定されないが、両面の目付量で100g/100g/m2以下とすることが好ましい。めっきの目付量が片面あたりで100g/m2を越えると、めっき層がプロジェクション溶接の際の障害となる場合がある。高強度鋼板1の表面に上述のようなめっき処理を施すことにより、鋼板の耐食性を確保することが可能となる。接合部の面積と呼び径部分の面積との比本実施形態においては、ナット2と高強度鋼板1との接合部Aの面積SJと、ナット2の呼び径部分の面積SRとの比が下記2式で表される関係を満たすことが必要である。0.7≦SJ/SR≦1.52但し、上記2式において、SJ:ナット2と高強度鋼板1との接合部Aの面積mm2、SR:ナット2の呼び径部分の面積mm2を示す。上記2式で表されるSJ/SRが0.7未満だと、接合部の静的強度、すなわち、トルク剥離強さや押込み剥離強さの低下が生じる。また、上記2式で表されるSJ/SRが1.5を超える接合部を得ようとすると、散りが発生し易くなって周辺部に付着することからねじが通り難くなり、また、過度な加圧によって割れが生じることがある。接合部および熱影響部のビッカース硬さの最大値550Hv以下本実施形態においては、上記2式で表されるSJ/SRを規定したうえで、さらに、ナット2と高強度鋼板1との接合部Aおよび熱影響部Bのビッカース硬さの最大値を550Hv以下に規定する。接合部および熱影響部のビッカース硬さの最大値が550Hvを超えると、靭性低下による接合部の強度低下や割れの発生が顕著に起こるようになるので好ましくない。また、接合部Aおよび熱影響部Bのビッカース硬さの最大値は、接合強度の観点からは、300Hv以上であることが好ましい。製造方法以下に、上述したような本実施形態のプロジェクション溶接継手を製造する方法の一例について説明する。本実施形態のプロジェクション溶接継手の製造方法は、上記化学成分を有するナット2と、上記引張強さ、板厚、ならびに、上記1式で表される炭素当量Ceqを有する高強度鋼板1とを、加圧しながら通電加熱を行うプロジェクション溶接によって接合する方法であり、通電時の電極図3中に示す上部電極81および下部電極82の加圧力EF、通電時間Wt、および、溶接後の電極保持時間Htが、それぞれ下記3~5式を満たす条件として、ナット2と高強度鋼板1とを加圧しながら通電を行うことにより、ナット2と高強度鋼板1との接合部Aの面積SJと、ナット2の呼び径部分の面積SRとの比が上記2式で表される関係となるようにし、かつ、接合部Aおよび熱影響部Bのビッカース硬さの最大値が550Hv以下になるようにプロジェクション溶接する方法を採用している。1.96≦EF≦5.88350≦Wt≦2404Ht≦1605但し、上記3~5式において、EF:通電時の電極の加圧力kN、Wt:通電時間ms、Ht:溶接後の電極保持時間msを示す。通電時の電極の加圧力:EF1.96~5.88kN本実施形態においては、プロジェクション溶接による通電を行う際の、上部電極81および下部電極82による加圧力EFkNを、上記3式で表される範囲、すなわち、1.96~5.88kNの範囲に規定する。電極による加圧力EFは、溶接後の接合部面積SJや接合部の残留応力に影響を与え、接合部の強度、特に剥離方向の強度や、接合部における割れの発生に大きな影響を及ぼす。本実施形態においては、通電時間Wtや、溶接後の電極保持時間Htを所定範囲に規定するとともに、上部電極81および下部電極82による加圧力EFを上記範囲に規定することにより、ナット2に備えられるプロジェクション部21を十分に潰しながら、溶接後の接合部面積を適正に制御し、接合部の強度向上や、割れの発生を防止する顕著な効果が得られる。通電時の電極による加圧力EFが1.96kN未満だと、ナットに設けられたプロジェクション部が十分に潰れず、ナットと高強度鋼板との間に隙間ができ易くなり、また、十分な接合面積が得られないため、接合部において十分な強度が得られなくなる。さらに、プロジェクション部の電流密度が増加して過剰発熱が起こるため、接合部において散りが発生し易くなり、この散りが周辺に付着することによって、ネジが通り難くなる。一方、電極による加圧力EFが5.88kNを超えると、プロジェクション部の変形が大きくなり過ぎ、溶接途中で電流密度が下がり、拡散が不十分になって接合部の強度が低下する。また、過度な加圧により、接合部等に割れが生じることがある。通電時間:Wt50~240ms本実施形態では、プロジェクション溶接による通電時間Wtを、上記4式で表される範囲、すなわち、50~240msの範囲に規定する。本実施形態では、通電時の電極の加圧力EFおよび溶接後の電極保持時間Htを所定範囲に規定するとともに、通電時間Wtを上記範囲とすることにより、ナット2に備えられるプロジェクション部21を十分に潰しながら、溶接後の接合部のビッカース硬さを適正に制御し、接合部の強度向上や、割れの発生を防止する顕著な効果が得られる。通電時間Wtが50ms未満だと、プロジェクション部が十分に潰れず、ナットと高強度鋼板との間に隙間ができ易くなり、また、十分な接合面積が得られず拡散も不十分となるため、接合部で十分な強度が得られなくなる。一方、通電時間Wtが240msを超えると、溶接入熱が大きくなり過ぎて、熱影響部において軟化HAZ軟化等が起こり、ナットや鋼板の強度低下を招き、さらに、作業効率も低下するという問題が生じる。なお、本実施形態におけるプロジェクション溶接電流WCkAについては、ナットと鋼板とを接合するプロジェクション溶接法において従来から採用されている電流値と同程度とすれば良い。溶接後の電極保持時間:Ht160ms以下本実施形態においては、プロジェクション溶接通電を行った後の電極保持時間Htを、上記5式で表される範囲、すなわち、160ms以下に規定する。なお、上記範囲の電極保持時間Htで、上部電極81および下部電極82によってナット2および高強度鋼板1を加圧する際の加圧力は、上記3式で表される範囲とすることができる。溶接後の電極保持時間Htは、溶接後の接合部のビッカース硬さに影響を与え、接合部の強度や、接合部における割れの発生に大きな影響を及ぼす。溶接後の電極保持時間Htが160msを超えると、接合部、特に、鋼板側の冷却速度が早くなるため、接合部近傍の硬さが過剰に増加する。また、工程時間が長くなるため、作業効率も低下するという問題が生じる。強度のばらつき低下や強度向上の観点からは、保持時間Htは出来るだけ短い方が好ましい。なお、上述した保持時間Htは実際の保持時間を示しており、溶接装置にもよるが、通常は装置側で設定した時間よりも長くなる。溶接通電パターン本実施形態においては、ナット2と高強度鋼板1とをプロジェクション溶接する際の基本通電パターンとしては、従来からこの分野において採用されている通電パターンを何ら制限なく採用することができる。また、本実施形態においては、その他、大電流短時間通電や、小電流長時間通電等、様々な通電パターンも想定されるが、上記した通電時の電極の加圧力EFと通電時間Wtは、適宜最適条件に調整することが好ましい。本実施形態によれば、上述したような、通電時の電極の加圧力EF、通電時間Wt、および、溶接後の電極保持時間Htを適正な範囲に限定した条件で、ナット2と高強度鋼板1とをプロジェクション溶接する。これにより、接合部Aおよび熱影響部Bのビッカース硬さの最大値を550Hv以下に制御しながらプロジェクション溶接継手10を製造することができる。したがって、接合部Aの強度向上や、割れの発生を防止する顕著な効果が得られる。プロジェクション溶接の手順以下に、本実施形態のプロジェクション溶接継手10の製造方法における、プロジェクション溶接の手順について概略を説明する。プロジェクション溶接機本実施形態においてプロジェクション溶接で用いる溶接機としては、例えば、従来公知の通電方式で、電源としては単相交流、直流インバータ、交流インバータ等、何れの電源も使用することができる。また、溶接に用いられる電極としては、例えば、ナットと鋼板との接合に一般的に用いられる、クロム銅合金やアルミナ分散銅等からなる、プロジェクション溶接用電極を採用することができる。上述のような溶接機として、一般的なプロジェクション溶接機の一例を図3に示す。図3は、ナット2と高強度鋼板1とを、プロジェクション溶接機80を用いて接合する状態を説明する図であり、このプロジェクション溶接機80は、上部電極可動電極81、下部電極固定電極82、位置決めピン85を備えて概略構成される。手順プロジェクション溶接継手10を製造する手順について、図3に示すプロジェクション溶接機80を用いてナット2と高強度鋼板1とを接合し、プロジェクション溶接継手10を備える構造部材50を製造する場合を例に挙げて以下に説明する。まず、プロジェクション溶接を行う前に、高強度鋼板1においてナット2が接合される位置にピアス孔11を形成する。この際、高強度鋼板1として上記した範囲の板厚のものを用い、従来公知の加工方法、例えば、打ち抜きやレーザ切断等の方法を用いて、ピアス孔11を形成する。また、高強度鋼板1の表面1aには、必要に応じて、予め、合金化溶融亜鉛めっきまたは溶融亜鉛めっき等が、溶接の障害とならない程度の目付量で施されていても良い。さらに、めっきの表層には、無機系、有機系の皮膜等が形成されていても良い。また、図2a、bに例示するような、JISB1196に準拠した、プロジェクション部21を形成したナット2を準備する。図示例のナット2に備えられるプロジェクション部21は、接合面2a側に備えられている。次に、図3に示すプロジェクション溶接機80に備えられる下部電極82上に高強度鋼板1をセットする。この際、位置決めピン85を、高強度鋼板1に設けられるピアス孔11に挿入することで、高強度鋼板1の位置決めを行う。次に、ねじ孔22に位置決めピン85を挿入して位置合わせしながら、ナット2を高強度鋼板1上にセットする。これにより、高強度鋼板1に形成されたピアス孔11の中心11aと、ナット2のねじ孔22の中心22aとが概略一致した状態でセットされる。また、この際、ナット2の接合面2aに設けられたプロジェクション部21が高強度鋼板1の表面1aと接触するようにセットされる。次に、重ね合わせられた高強度鋼板1とナット2とを、上部電極81と下部電極82との間に挟み、これら各電極によって加圧することで、高強度鋼板1とナット2とを加圧しながら通電加熱を行う。これにより、高強度鋼板1とナット2プロジェクション部21との間が、プロジェクション溶接によって接合部Aで接合される。このような概略手順により、図1に示すような、プロジェクション溶接継手10を備える構造部材50を製造することができる。なお、本実施形態においては、図3に示すようなプロジェクション溶接機80を用いた場合のように、プロジェクション部21の直上部近傍を押さえる構成の上部電極81を用いる方法とすることがより好ましい。このような方法を採用することにより、通電パス電極間距離の短縮を図ることができるとともに、上部電極81への熱伝導の促進により、ナットや接合部A近傍の過剰な温度上昇を抑制することができるので、熱影響部BにおけるHAZ軟化の抑制や引張残留応力の低減が可能となる。[第2の実施形態]本発明に係るプロジェクション溶接継手およびその製造方法の第2の実施形態について、図7~図9を参照しながら以下に説明する。なお、本実施形態は、本発明のプロジェクション溶接継手およびその製造方法の趣旨をより良く理解させるために詳細に説明するものであるから、特に指定の無い限り本発明を限定するものではない。また、本実施形態では、上記第1の実施形態と共通する構成については同じ符号を付し、その詳しい説明を省略する。本実施形態では、図7に例示するようなプロジェクション溶接継手10Aを構成するにあたり、図8a、bに例示するようなボルト溶接ボルト12と高強度鋼板1とをプロジェクション溶接している点で、ナット2と高強度鋼板1とをプロジェクション溶接している第1の実施形態とは異なる。なお、本実施形態では、第1の実施形態で用いたナット2に代わり、ボルト12を用いた点以外の条件、具体的には、高強度鋼板1の各特性は第1の実施形態と同様であり、また、ボルト12の成分組成についても、第1の実施形態におけるナット2と同様である。またさらに、本実施形態では、ボルト12と高強度鋼板1との接合部A1の面積SJと、ボルト12の呼び径部分の面積SRとの比が、上記の2式で表される関係を満たし、かつ、接合部A1および熱影響部B1のビッカース硬さの最大値が550Hv以下とされている点についても、第1の実施形態と同様である。また、本実施形態のプロジェクション溶接継手10Aの製造方法においても、プロジェクション溶接に用いる高強度鋼板1の各特性、ボルト12の成分組成の他、ボルト12と高強度鋼板1との接合部A1の面積SJと、ボルト12の呼び径部分の面積SRとの比の各条件については、第1の実施形態と同様の条件である。さらに、通電時の電極の加圧力EF、通電時間Wt、および、溶接後の電極保持時間Htの各溶接条件と、接合部A1および熱影響部B1のビッカース硬さの最大値を550Hv以下に制御しながらプロジェクション溶接する点についても、第1の実施形態と同様である。本実施形態において用いられるボルト12は、その概略形状や寸法がJISB1195に規定された溶接ボルトに準拠するものである。また、また、本実施形態で用いられるボルト12に備えられるプロジェクション部についても、第1の実施形態におけるナット2と同様、各種の突起形状を何ら制限無く採用することができる。例えば、JISB1195において規定される溶接ボルトにおいて、図8a、bに例示するボルト12の下面12A側に備えられたプロジェクション部12aのような突起形状等を採用することが可能である。さらに、第1の実施形態におけるナット2の場合と同様、ボルト12の概略形状や寸法としては、JISに規定されるものに限定されるものではなく、用途や性能に応じて適宜変更されていても良い。以下、本実施形態のプロジェクション溶接継手10Aの製造方法における、プロジェクション溶接の手順について概略を説明する。本実施形態においては、図7に示すような、ボルト12と高強度鋼板1とをプロジェクション溶接し、プロジェクション溶接継手10Aを備える構造部材50Aを製造する場合を例に挙げて説明する。本実施形態において、ボルト12と高強度鋼板1とをプロジェクション溶接する溶接機として、第1の実施形態と同様の通電方式で、電源としては、単相交流、直流インバータ、交流インバータ等、何れの電源も使用することができる。また、溶接に用いられる電極としては、例えば、ボルトと鋼板との接合に一般的に用いられる、クロム銅合金やアルミナ分散銅等からなる、プロジェクション溶接用電極を採用することができる。このような溶接機の一例を図9a、bに示す。図9a、bは、ボルト12と高強度鋼板1とを、プロジェクション溶接機90を用いて接合する状態を説明する図であり、このプロジェクション溶接機90は、上部電極91、下部電極固定電極92、位置決め穴94を備えて概略構成される。また、図示例のプロジェクション溶接機90は、位置決め穴94内部の側壁に、絶縁体92aが備えられている。まず、プロジェクション溶接を行う前に、高強度鋼板1においてボルト12が接合される位置に、第1の実施形態と同じ方法によってピアス孔11を形成する。このピアス孔11には、接合時にボルト12が挿入される。また、高強度鋼板1の表面1aには、第1の実施形態と同様、必要に応じて、予め、合金化溶融亜鉛めっきや溶融亜鉛めっき等が施されていても良く、さらに、めっきの表層に、無機系や有機系の皮膜等が形成されていても良い。また、図8a、bに例示するような、JISB1195に準拠した、プロジェクション部12aを形成したボルト12を準備する。このボルト12には、下面12Aの各部にプロジェクション部12aが形成されており、この部分で高強度鋼板1と接触するように構成されている。次に、図9aに示すように、プロジェクション溶接機90に備えられる下部電極92上に高強度鋼板1をセットする。この際、高強度鋼板1に設けられるピアス孔11と位置決め孔94とを、概略で位置合わせしておく。次に、図9bに示すように、ボルト12を、高強度鋼板1のピアス孔11ならびに位置決め孔94に挿入することにより、位置決めしながら高強度鋼板1にセットする。これにより、高強度鋼板1に形成されたピアス孔11の中心11aと、ボルト12の軸芯とが概略一致した状態でセットされる。また、この際、ボルト12の下面12A側に設けられたプロジェクション部12aが、高強度鋼板1の表面1aと接触するようにセットされる。次に、図9bに示すように、重ね合わせられた高強度鋼板1とボルト12とを、上部電極91と下部電極92との間に挟んで加圧することで、高強度鋼板1とボルト12とを加圧しながら通電加熱を行う。これにより、高強度鋼板1とボルト12プロジェクション部12aとの間が、プロジェクション溶接によって接合部A1で接合される。このような概略手順により、図9に示すような、ボルト12と高強度鋼板1とが接合された、プロジェクション溶接継手10Aを備える構造部材50Aを製造することができる。本実施形態によれば、第1の実施形態と同様、ボルト12と高強度鋼板1との接合部A1および熱影響部B1のビッカース硬さの最大値を550Hv以下に制御しながらプロジェクション溶接継手10Aを製造することができる。したがって、接合部A1の強度向上や、割れの発生を防止する顕著な効果が得られる。[第3の実施形態]本発明におけるプロジェクション溶接継手およびその製造方法の第3の実施形態について、以下に説明する。なお、本実施形態では、上記第1、2の実施形態と同じ図面を参照してその構成を説明するとともに、共通する構成については同じ符号を付し、その詳しい説明を省略する。本実施形態では、図1に例示するようなナット2と高強度鋼板1とをプロジェクション溶接してプロジェクション溶接継手10を得るか、あるいは、図7に例示するようなボルト12と高強度鋼板1とをプロジェクション溶接してプロジェクション溶接継手10Aを得るにあたり、上記条件の溶接通電を行う前に、下記条件のアップスロープ通電を行う点で、上記第1、2の実施形態とは異なる図13のグラフを参照。また、本実施形態では、溶接通電を行う前にアップスロープ通電を行う以外の条件、すなわち、溶接通電時の各条件や、ナット2やボルト12の成分、高強度鋼板1の鋼特性等については、上記第1、2の実施形態と同様である。またさらに、本実施形態では、ナット2と高強度鋼板1との接合部A、あるいは、ボルト12と高強度鋼板1との接合部A1における面積SJと、ナット2またはボルト12の呼び径部分の面積SRとの比が、上記の2式で表される関係を満たし、かつ、接合部A、A1および熱影響部B、B1のビッカース硬さの最大値が550Hv以下とされている点についても、第1、2の実施形態と同様である。本実施形態のプロジェクション溶接継手の製造方法においては、上記第1の実施形態において詳述した溶接通電を行う前に、下記6式を満たす条件でアップスロープ通電を行う。本実施形態では、その後、上記第1の実施形態と同様の条件および手順で溶接通電を行う。16≦USt≦806但し、上記6式において、USt:アップスロープ時間msを示す。本実施形態においては、図13に示すように、プロジェクション溶接電流WCでの溶接通電の前に、プロジェクション溶接電流WCまで電流値を徐々に上げる上記条件のアップスロープ通電を行うことで、アップスロープ通電および溶接通電の際の加圧時に、ナット2またはボルト12に備えられるプロジェクション部21、12aを安定して十分に潰すことができる。このように、プロジェクション部を十分に潰して溶接することで、ナット2またはボルト12と鋼板1との間の隙間が小さくなり、適度で十分な接合面積を確保することができるので、安定的に高い接合強度が得られる。また、プロジェクション部21、12aと鋼板1との接触がかなり不安定な状態で溶接されたとしても、散りの発生を防止することが可能となるため、散りの付着によってねじが通り難くなるという問題が無くなり、溶接後のねじの通り易さを確保することが可能となる。アップスロープ時間が16ms未満でも比較的良好な継手が得られるが、プロジェクション部が十分潰れないこともあるため、ナット2またはボルト12と鋼板1との間の隙間が小さくならず、接合面積も十分でないため、より安定的に十分な接合強度が得られない。また、接触が不安定な状況下での溶接では、散りが発生することもある。一方、アップスロープ時間が80msを超えると、プロジェクション部が過剰に潰れた状態となり、溶接時の電流密度が低下するため、隙間の低下や接合強度の向上、安定が得られなくなるとともに、溶接時間も長くなって生産効率も低下する。[第4の実施形態]本発明におけるプロジェクション溶接継手およびその製造方法の第4の実施形態について、以下に説明する。なお、本実施形態では、上記第1~3の実施形態と同じ図面を参照してその構成を説明するとともに、共通する構成については同じ符号を付し、その詳しい説明を省略する。本実施形態では、図1に例示するようなプロジェクション溶接継手10を得るか、あるいは、図7に例示するようなプロジェクション溶接継手10Aを得るにあたり、上記条件の溶接通電を行う前に、上述のアップロード通電に代わり、下記条件の予備通電を行う点で、上記第3の実施形態とは異なる図14のグラフを参照。また、本実施形態では、溶接通電を行う前に予備通電を行う点以外の各条件については、上記第3の実施形態と同様である。本実施形態のプロジェクション溶接継手の製造方法においては、上記第1の実施形態において詳述した溶接通電を行う前に、下記7、8式を満たす条件で予備通電を行う。本実施形態では、その後、上記第1の実施形態と同様の条件および手順で溶接通電を行う。0.2×WC≦PRC≦0.6×WC716≦PRt≦808但し、上記7式において、WC:プロジェクション溶接電流kA、PRC:予備通電電流kAを示し、上記8式において、PRt:予備通電時間msを示す。本実施形態においては、図14に示すように、プロジェクション溶接電流WCでの溶接通電の前に、上記条件の予備通電を行うことにより、予備通電および溶接通電の際の加圧時に、ナット2またはボルト12に備えられるプロジェクション部21、12aを安定して十分に潰すことができる。このように、プロジェクション部を十分に潰して溶接することで、上記第3の実施形態と同様に、ナット2またはボルト12と鋼板1との間の隙間が小さくなり、適度で十分な接合面積を確保することができるので、安定的に高い接合強度が得られる。また、プロジェクション部21、12aと鋼板1との接触が不安定な状態で溶接されたとしても、散りの発生を防止することが可能となるため、散りの付着によってねじが通り難くなるという問題が無くなり、溶接後のねじの通り易さを確保することが可能となる。予備通電を行う際の予備通電電流PRCが、上記7式で規定する下限、すなわち、プロジェクション溶接電流WCの0.2倍を下回っても、比較的良好な継手が得られるが、プロジェクション部が十分潰れないため、ナット2またはボルト12と鋼板1との間の隙間が小さくならず、接合面積も十分でないため、より安定的に十分な接合強度が得られない。また、接触が不安定な状況下では散りが発生することもある。一方、予備通電電流PRCが、プロジェクション溶接電流WCの0.6倍を超えると、プロジェクション部が過剰に潰れた状態となり、溶接時の電流密度が低下するため、隙間の低下や接合強度の向上、安定が得られなくなる。また、予備通電における予備通電時間PRtが、上記8式で規定する下限、すなわち、16msを下回っても比較的良好な継手が得られるが、プロジェクション部が十分潰れないため、ナット2またはボルト12と鋼板1との間の隙間が小さくならず、接合面積も十分でないため、より安定的に十分な接合強度が得られない。また、接触が不安定な状況下では散りが発生することもある。一方、予備通電時間PRtが80msを超えると、プロジェクション部が過剰に潰れた状態となり、溶接時の電流密度が低下するため、隙間の低下や接合強度の向上、安定が得られなくなるとともに、溶接時間も長くなって生産効率も低下する。なお、図14においては、上記条件による予備通電の後、直ちに電極への供給電流を上げ、プロジェクション溶接電流WCでの溶接通電を開始する例を示しているが、これには限定されない。例えば、予備通電の後、16~60ms程度のインターバル通電休止時間を設け、その後、溶接通電を開始するパターンとしても構わない。[第5の実施形態]本発明におけるプロジェクション溶接継手およびその製造方法の第5の実施形態について、以下に説明する。なお、本実施形態では、上記第1~4の実施形態と同じ図面を参照してその構成を説明するとともに、共通する構成については同じ符号を付し、その詳しい説明を省略する。本実施形態では、図1に例示するようなプロジェクション溶接継手10を得るか、あるいは、図7に例示するようなプロジェクション溶接継手10Aを得るにあたり、上記条件の溶接通電を行った後、電極保持時間Htで電極を保持する際の電極保持加圧力PEFを以下に説明する条件とする点で、上記第1~4の実施形態とは異なる。また、本実施形態では、溶接通電後の電極保持加圧力PEF以外の各条件については、上記第1~第4の実施形態と同様である。本実施形態のプロジェクション溶接継手の製造方法においては、上記第1の実施形態において詳述した溶接通電を行った後に、電極保持時間Htで電極を保持する際の電極保持加圧力PEFkNを、下記9式で表される関係を満たす範囲とする。1.2×EF≦PEF≦1.5×EF9但し、上記9式において、PEF:溶接通電後の電極保持加圧力kN、EF:通電時の電極の加圧力kNを示す。本実施形態においては、溶接通電後に、ナット2またはボルト12と高強度鋼板1を上部電極および下部電極で保持する際の電極保持加圧力PEFを上記範囲とすることにより、溶接通電の直後に加圧力を増加させる方法としている。これにより、ナット2またはボルト12と鋼板1との間の隙間が小さくなり、適度で十分な接合面積を確保することができるので、安定的に高い接合強度が得られる。また、溶接後の収縮によって生じる引張残留応力の発生を軽減させ、溶接部において高温割れや低温割れ、特に低温割れが発生するのを防止でき、高い接合強度が得られる。溶接通電後の電極保持加圧力PEFが上記9式で規定する下限、すなわち、通電時の加圧力EFの1.2倍を下回っても比較的良好な継手が得られるが、プロジェクション部が十分潰れないことがあるため、ナット2またはボルト12と鋼板1との間の隙間が小さくならず、接合面積も十分でないため、より安定的に十分な接合強度が得られない。また、接合部に十分な加圧力が作用しないため、引張残留応力を低減する効果が十分に得られず、高温割れや低温割れ、特に低温割れが発生する。一方、溶接通電後の電極保持加圧力PEFが、通電時の加圧力EFの1.5倍を超えると、ナット2またはボルト12と鋼板1との間の隙間は小さくなり、高温割れや低温割れが起こらなくなるが、加圧力が大きくなり過ぎて電極の損傷が起こり易くなり、また、高い加圧力を加えるためには特殊な溶接機が必要となることから、コストアップの要因となる。以上説明したように、本発明に係るプロジェクション溶接継手およびその製造方法によれば、上記構成により、特に、自動車用部品や車体の接合部に用いられ、ナット2またはボルト12と高強度鋼板1とがプロジェクション溶接されてなるプロジェクション溶接継手10、10Aにおいて、散りが発生しない良好な溶接作業性を確保しつつ、接合部A、A1の静的強度、すなわち、トルク剥離強さおよび押込み剥離強さを向上させ、また、割れの発生を防止できるので、接合部A、A1およびその部品の信頼性を向上させることが可能となる。したがって、例えば、自動車用部品や車体、ならびにそれらの製造、組立工程において本発明のプロジェクション溶接継手10、10Aおよびその製造方法を適用することにより、高強度鋼板の採用による安全性の向上の他、車体全体の軽量化による低燃費化や炭酸ガスCO2の排出量削減等のメリットを十分に享受することができ、その社会的貢献は計り知れない。以下、本発明に係るプロジェクション溶接継手およびその製造方法の実施例を挙げ、本発明をより具体的に説明するが、本発明は、もとより下記実施例に限定されるものではなく、前、後記の趣旨に適合し得る範囲で適当に変更を加えて実施することも可能であり、それらは何れも本発明の技術的範囲に含まれるものである。[実施例1]以下、本発明に係るプロジェクション溶接継手およびその製造方法の実施例1について、図1~図6を適宜参照しながら説明する。本実施例では、まず、下記表1に示すような成分組成を有する各種のナットを準備した。そして、これらのナットを、以下に説明するような条件ならびに手順により、下記表2および表3に示すような鋼板特性を有する各種の高強度鋼板にプロジェクション溶接し、接合部の特性を調査するための試験片を作製した。ナットのプロジェクション溶接実施例1においては、図3に示すようなプロジェクション溶接機80を用いてナット2と高強度鋼板1とをプロジェクション溶接した。このプロジェクション溶接機80は、上部電極81、下部電極82、位置決めピン85を備えている。本実施例では、下記に示す各条件でプロジェクション溶接を行ない、高強度鋼板1にナット2を接合した。この際、ナット2として、JISB1196に準拠し、接合面に4カ所のプロジェクション部21を備えたものを使用した。より具体的には、JISB1196規定による1C形M6×1、M8×1、M10×1、M12×1、強度区分8Tのナット24カ所のプロジェクション部21の突出寸法が1mmを用い、外形寸法が50×50×tmmとされた下記表2および表3に示すような各種の高強度鋼板1とプロジェクション溶接を行った。1溶接機:定置式60kVAエアー加圧型単相交流2電極:F型、φ25、Cu-Cr合金製3冷却水流量:上下2l/分4初期加圧時間:600ms5電極による加圧力EF:1.76~6.08kN6溶接電流WC:8.5~15.5kA7通電時間Wt:40~260ms8溶接後の電極保持時間Ht:60~180ms本実施例では、プロジェクション溶接を行う前に、まず、高強度鋼板1にピアス孔11を形成した後、ピアス孔11の中心と、ナット2のねじ孔22の中心とを概ね一致させた状態とし、高強度鋼板1とナット2とを重ね合わせた状態で、加圧しながら通電加熱を行ってプロジェクション溶接した。このようなプロジェクション溶接を行った際の、各溶接条件の一覧を下記表2および表3に示す。なお、上記条件および手順によるプロジェクション溶接の際、散りの発生の有無を目視によって観察した。また、プロジェクション溶接の後、ナット/高強度鋼板間の隙間の大きさを目視で観察した。評価方法次に、上記手順で得られた、プロジェクション溶接後の試験片について、以下に説明するような各種評価試験を行ない、結果を表2および表3に示した。接合部の断面マクロ組織観察上記手順で得られた各試験片について、接合部をマイクロカッターで切断して研磨し、ピクリン酸でエッチングした後、その組織を光学顕微鏡で観察して、接合状態圧接または溶融接合、および割れの有無を観察した。ビッカース硬さ分布測定図4は、プロジェクション溶接継手の接合部、熱影響部のビッカース硬さの分布を測定する方法を説明するための概略図であり、図1や図2a、b等と対応する部分には同一の符号を付している。図1に示すように、ナット2のプロジェクション部21と高強度鋼板1とは、プロジェクション溶接されることによって、接合部接合界面:図中Aで示す部分およびその周囲にHAZ部熱影響部:図中Bで示す部分が形成されるが、本実施例では、この部分の硬さを、接合部の断面から垂直方向および水平方向に向かって測定した。なお、各試験片での測定にあたっては、4箇所の突起プロジェクション部のうち、対角の位置にある2つの突起について硬さ分布を測定した。また、ビッカース硬さの測定においては、従来公知の測定方法を用いた。すなわち、まず、正四角錐ダイヤモンドからなる先端301がピラミッド形の圧子300を試験片の接合部および熱影響部の表面に、荷重FNで押し込んだ。そして、除荷して、圧子300を当該部分から移動した後、圧子でできたへこみの対角線の長さdmmから、表面積Smm2を算出し、荷重FNを表面積Smm2で除することにより、ビッカース硬さHvを求めた。さらに、本実施例では、各試験片について、JISB1196に規定する試験方法にしたがって、剥離強さトルク剥離強さ、押込み剥離強さを測定するとともに、それらのばらつきについて測定し、結果を表2および表3に示した。なお、押込み剥離強さを測定した後の試験片を用いて、ナット2と高強度鋼板1との接合部Aの面積SJを求め、ナット2の呼び径部分の面積SRとの比である接合率を求めた。また、呼び径部分の面積は、公称値ではなく実際の呼び径を用いて算出した。各々の剥離強さおよびそのばらつきを測定する際の試験方法について下記に説明する。トルク剥離試験図5は、プロジェクション溶接継手のトルク剥離試験方法を説明するための概略図である。図5に示すように、本試験では、ナット2と高強度鋼板1とを接合した試験片におけるナット2に、トルクレンチ110付きのソケット111を嵌め込み、トルクレンチ110によって、ナット2のねじ孔22の中心軸心22aに垂直な平面内で回転力を与え、ナット2が剥離した際、すなわち、図1等に示すプロジェクション部21が高強度鋼板1から剥離した際のトルクトルク剥離強さを測定した。この際、各条件において、5個の試験片を用いてそれぞれ測定を行ない、その平均値を求めた。なお、トルク剥離強さのばらつきについては、5個の試験片について測定した際の最大値と最小値の差最大値-最小値から求めた。また、本試験におけるトルク剥離強さの基準値は、JISで規定される合格値を用いた。押込み剥離試験条件図6は、プロジェクション溶接継手の押込み剥離試験方法を説明するための概略図である。図6に示すように、本試験では、ナット2と高強度鋼板1を接合した試験片における高強度鋼板1側から、ピアス孔11を通じてボルト108をねじ込み、ボルト108の頭部から圧縮荷重Fを付与し、ナット2が剥離した際、すなわち、図1等に示すプロジェクション部21が高強度鋼板1から剥離した際の荷重押込み剥離強さを測定した。この際、各条件において、5個の試験片を用いてそれぞれ測定を行ない、その平均値を求めた。なお、押込み剥離強さのばらつきについては、5個の試験片について測定した際の最大値と最小値の差最大値-最小値から求めた。また、本試験における押込み剥離強さの基準値は、JISで規定される合格値を用いた。また、上記条件および手順による押込み剥離試験の後、接合部の面積SJならびに呼び径部分の面積SRを測定し、その比を計算した。評価結果表1は、本実施例において用いたナットの化学成分組成の一覧を示すものであり、また、表2および表3は、ナット仕様ならびに高強度鋼板の特性、プロジェクション溶接条件、各評価結果の一覧を示すものである。ここで、表2および表3には、溶接時の散り発生有無、ナット/高強度鋼板間の隙間、接合状態、接合率SJ/SR、接合部における割れの有無、接合部熱影響部HAZにおける最高硬さとともに、トルク剥離強さとそのばらつき、押込み剥離強さとそのばらつきも示している。なお、ナットと高強度鋼板の接合状態圧接または溶接については、光学顕微鏡で観察した。また、表2および表3中における各評価結果では、本発明で規定する要件を満足し、良好な値を示したものの評価を○で示しており、やや特性が劣るものの評価を△で示し、また、特性がかなり劣るものを×で示している。表2に示すように、本発明で規定する各要件を満足する本発明例実験No.A-1~A-25においては、何れの例においても優れた特性を示すことが明らかである。これに対し、表3に示すように、本発明で規定するいずれかの要件が外れる比較例実験No.A-44~A-60においては、上記各評価項目のうちの何れかが×あるいは△となっており、特性が劣っていることが明らかである。なお、表3中に示すように、ナットの成分であるC、Si、Mnが本発明の規定範囲外である場合A-41~A-43には、ナットの強度が不足するという問題はあるものの、プロジェクション溶接された接合部としては問題がないことが確認された。実験No.A-44では、ナットの化学成分中におけるC量が本発明の規定範囲を超えているため、接合部の硬さ増加とそれに伴う靱性低下によって割れが発生し、トルク剥離強さとそのばらつき、押込み剥離強さとそのばらつきの評価が劣っている。実験No.A-45では、ナットの化学成分中におけるSi量が本発明の規定範囲を超えているため、接合部の靱性が低下し、押込み剥離強さとそのばらつきの評価が劣っている。実験No.A-46では、ナットの化学成分中におけるMn量が本発明の規定範囲を超えているため、接合部の靱性が低下し、押込み剥離強さとそのばらつきの評価が劣っている。実験No.A-47では、ナットの化学成分中におけるP量が本発明の規定範囲を超えているため、接合部で偏析が顕著になって強度が低下し、トルク剥離強さとそのばらつき、押込み剥離強さとそのばらつきの評価が劣っている。実験No.A-48では、ナットの化学成分中におけるS量が本発明の規定範囲を超えているため、接合部で偏析が顕著になって強度が低下し、トルク剥離強さとそのばらつき、押込み剥離強さとそのばらつきの評価が劣っている。実験No.A-49では、ナットの化学成分中におけるCu量が本発明の規定範囲を超えているため、接合部で偏析が顕著になって割れが発生し、トルク剥離強さとそのばらつき、押込み剥離強さとそのばらつきの評価が劣っている。実験No.A-50では、鋼板の引張強さが本発明の規定範囲を超えているため、ナット/高強度鋼板間に隙間が発生している。また、溶接後の冷却収縮時における接合部への負荷が大きく、押込み剥離強さとそのばらつきの評価が劣っている。実験No.A-51では、上記同様、鋼板の引張強さが本発明の規定範囲を超えているため、ナット/高強度鋼板間に隙間が発生している。また、溶接後の冷却収縮時における接合部への負荷が大きく、接合部に割れが発生し、トルク剥離強さとそのばらつき、押込み剥離強さとそのばらつきの評価が劣っている。実験No.A-52、53では、鋼板の炭素当量Ceqが本発明の規定範囲を超えているため、接合部の硬さが増加して靱性が低下し、割れが発生するとともに、トルク剥離強さとそのばらつき、押込み剥離強さとそのばらつきの評価が劣っている。実験No.A-54、55では、鋼板の板厚が本発明の規定範囲を超えているため、溶接後の冷却収縮時における接合部への負荷が大きく、接合部に割れが発生し、押込み剥離強さとそのばらつきの評価が劣っている。実験No.A-56、57では、溶接電流が低めであることから、ナット/高強度鋼板間に隙間が発生するとともに、接合率SJ/SRが本発明の規定範囲を下回っており、トルク剥離強さとそのばらつき、押込み剥離強さとそのばらつきの評価が劣っている。実験No.A-58、59では、溶接電流が高めであることから、接合率SJ/SRが本発明の規定範囲を超えており、溶接時に散りが発生するとともに、接合状態が溶融接合となっており、さらに、接合部に割れが発生したことから、総合評価が劣っている。実験No.A-60では、溶接後の保持時間が本発明の規定範囲を超えているため、接合部の冷却速度が早く接合部近傍の硬さが過剰に増加し、その結果、接合部に割れが発生するとともに、トルク剥離強さとそのばらつき、押込み剥離強さとそのばらつきの評価が劣っている。[実施例2]以下、本発明の実施例2について、図7~図12を適宜参照ながら説明する。本実施例では、まず、上記表1に示すような成分組成を有する各種のボルトを準備した。そして、これらのボルトを、以下に説明するような条件ならびに手順により、下記表4および表5に示すような鋼板特性を有する各種の高強度鋼板にプロジェクション溶接し、接合部の特性を調査するための試験片を作製した。ボルトのプロジェクション溶接実施例2においては、図9に示すようなプロジェクション溶接機90を用いてボルト12と高強度鋼板1とをプロジェクション溶接した。このプロジェクション溶接機90は、上部電極91、下部電極92、位置決め孔94を備えている。本実施例では、下記に示す各条件でプロジェクション溶接を行ない、高強度鋼板1にボルト12を接合した。この際、ボルト12として、JISB1195に準拠し、下面12A側の4カ所にプロジェクション部12aを備えたものを使用した。より具体的には、JISB1196規定によるM6×1、M8×1、M10×1、M12×1、強度区分8Tのボルト124カ所のプロジェクション部12aの突出寸法が1mmを用い、外形寸法が50×50×tmmとされた下記表4および表5に示すような各種の高強度鋼板1とプロジェクション溶接を行った。1溶接機:定置式60kVAエアー加圧型単相交流2電極:F型、φ25、Cu-Cr合金製3冷却水流量:上下2l/分4初期加圧時間:600ms5電極による加圧力EF:1.76~6.08kN6溶接電流WC:8.5~15.5kA7通電時間Wt:40~260ms8溶接後の電極保持時間Ht:60~180ms本実施例では、プロジェクション溶接を行う前に、まず、高強度鋼板1にピアス孔11を形成した後、この高強度鋼板1を下部電極92上にセットした。そして、ボルト12をピアス孔11ならびに位置決め孔94に挿入することにより、ボルト12を位置決めしながら高強度鋼板1上にセットした。この際、高強度鋼板1のピアス孔11の中心11aと、ボルト12の軸芯とが概略一致した状態にするとともに、ボルト12の下面12A側に設けられたプロジェクション部12aが、高強度鋼板1の表面1aと接触するようにセットし、重ね合わせた状態で、加圧しながら通電加熱を行った。このようなプロジェクション溶接を行った際の、各溶接条件の一覧を下記表4および表5に示す。なお、上記条件および手順によるプロジェクション溶接の際、散りの発生の有無を目視によって観察した。また、プロジェクション溶接後に、ボルト/高強度鋼板の間の隙間の大きさを目視で観察した。評価方法次に、上記手順で得られた、プロジェクション溶接後の試験片について、以下に説明するような各種評価試験を行ない、結果を表4および表5に示した。接合部の断面マクロ組織観察上記手順で得られた各試験片について、接合部をマイクロカッターで切断して研磨し、ピクリン酸でエッチングした後、その組織を光学顕微鏡で観察して、接合状態圧接または溶融接合、および割れの有無を観察した。ビッカース硬さ分布測定図10は、プロジェクション溶接継手の接合部、熱影響部のビッカース硬さの分布を測定する方法を説明するための概略図であり、図7や図8a、b等と対応する部分には同一の符号を付している。図10に示すように、ボルト12のプロジェクション部12aと高強度鋼板1とは、プロジェクション溶接されることによって、接合部接合界面:図中A1で示す部分およびその周囲にHAZ部熱影響部:図中B1で示す部分B1が形成されるが、本実施例では、この部分の硬さを、接合部の断面から垂直方向および水平方向に向かって測定した。なお、各試験片での測定にあたっては、4箇所の突起プロジェクション部のうち、対角の位置にある2つの突起について硬さ分布を測定した。また、ビッカース硬さの測定においては、従来公知の測定方法を用いた。すなわち、まず、正四角錐ダイヤモンドからなる先端301がピラミッド形の圧子300を試験片の接合部および熱影響部の表面に、荷重FNで押し込んだ。そして、除荷して、圧子300を当該部分から移動した後、圧子でできたへこみの対角線の長さdmmから、表面積Smm2を算出し、荷重FNを表面積Smm2で除することにより、ビッカース硬さHvを求めた。さらに、本実施例では、各試験片について、JISB1195に規定する試験方法にしたがって、剥離強さトルク剥離強さ、押込み剥離強さを測定するとともに、それらのばらつきについて測定し、結果を表4および表5に示した。なお、押込み剥離強さを測定した後の試験片を用いて、ボルト12と高強度鋼板1との接合部Aの面積SJを求め、ボルト12の呼び径部分の面積SRとの比である接合率を求めた。また、呼び径部分の面積は、公称値ではなく実際の呼び径を用いて算出した。各々の剥離強さおよびそのばらつきを測定する際の試験方法について下記に説明する。トルク剥離試験図11は、プロジェクション溶接継手のトルク剥離試験方法を説明するための概略図である。図11に示すように、本試験では、ボルト12と高強度鋼板1とを接合した試験片におけるボルト12に、トルクレンチ210付きのソケット211a、211bを嵌め込み、トルクレンチ210によって、ボルト12の軸心に垂直な平面内で回転力を与え、ボルト12が剥離した際、すなわち、図7等に示すプロジェクション部12aが高強度鋼板1から剥離した際のトルクトルク剥離強さを測定した。この際、各条件において、5個の試験片を用いてそれぞれ測定を行ない、その平均値を求めた。なお、トルク剥離強さのばらつきについては、5個の試験片について測定した際の最大値と最小値の差最大値-最小値から求めた。また、本試験におけるトルク剥離強さの基準値は、JISで規定される合格値を用いた。押込み剥離試験条件図12は、プロジェクション溶接継手の押込み剥離試験方法を説明するための概略図である。図12に示すように、本試験では、ボルト12と高強度鋼板1を溶接した試験片におけるボルト12のねじ切り部側から、荷重中心が軸芯と一致するように、ねじ切り部側軸端に圧縮荷重Fを徐々に付与し、ボルト12が剥離した際、すなわち、プロジェクション部12aが高強度鋼板1から剥離した際の荷重押込み剥離強さを測定した。この際、各条件において、5個の試験片を用いてそれぞれ測定を行ない、その平均値を求めた。なお、押込み剥離強さのばらつきについては、5個の試験片について測定した際の最大値と最小値の差最大値-最小値から求めた。また、本試験における押込み剥離強さの基準値は、JISで規定される合格値を用いた。また、上記条件および手順による押込み剥離試験の後、接合部の面積SJならびに呼び径部分の面積SRを測定し、その比を計算した。評価結果表1は、本実施例において用いたボルトの化学成分組成の一覧を示し、また、表4および表5は、ボルト仕様ならびに高強度鋼板の特性、プロジェクション溶接条件、各評価結果の一覧を示すものである。ここで、表4および表5には、溶接時の散り発生有無、ボルト/高強度鋼板間の隙間、接合状態、接合率SJ/SR、接合部における割れの有無、接合部熱影響部HAZにおける最高硬さ、とともに、トルク剥離強さとそのばらつき、押込み剥離強さとそのばらつきも示している。なお、ボルトと高強度鋼板の接合状態圧接または溶接については、光学顕微鏡で観察した。また、表4および表5中における各評価結果では、本発明で規定する要件を満足し、良好な値を示したものの評価を○で示しており、やや特性が劣るものの評価を△で示し、また、特性がかなり劣るものを×で示している。表4に示すように、本発明で規定する各要件を満足する本発明例実験No.B-1~B-25においては、何れの例においても優れた特性を示すことが明らかである。これに対し、表5に示すように、本発明で規定するいずれかの要件が外れる比較例実験No.B-44~B-60においては、上記各評価項目のうちの何れかが×あるいは△となっており、特性が劣っていることが明らかである。なお、表4中に示すように、ボルトの成分であるC、Si、Mnが本発明の規定範囲外である場合B-41~B-43には、ボルトの強度が不足するという問題はあるものの、プロジェクション溶接された接合部としては問題がないことが確認された。実験No.B-44では、ボルトの化学成分中におけるC量が本発明の規定範囲を超えているため、接合部の硬さ増加とそれに伴う靱性低下によって割れが発生し、トルク剥離強さとそのばらつき、押込み剥離強さとそのばらつきの評価が劣っている。実験No.B-45では、ボルトの化学成分中におけるSi量が本発明の規定範囲を超えているため、接合部の靱性が低下し、押込み剥離強さとそのばらつきの評価が劣っている。実験No.B-46では、ボルトの化学成分中におけるMn量が本発明の規定範囲を超えているため、接合部の靱性が低下し、押込み剥離強さとそのばらつきの評価が劣っている。実験No.B-47では、ボルトの化学成分中におけるP量が本発明の規定範囲を超えているため、接合部で偏析が顕著になって強度が低下し、トルク剥離強さとそのばらつき、押込み剥離強さとそのばらつきの評価が劣っている。実験No.B-48では、ボルトの化学成分中におけるS量が本発明の規定範囲を超えているため、接合部で偏析が顕著になって強度が低下し、トルク剥離強さとそのばらつき、押込み剥離強さとそのばらつきの評価が劣っている。実験No.B-49では、ボルトの化学成分中におけるCu量が本発明の規定範囲を超えているため、接合部で偏析が顕著になって割れが発生し、トルク剥離強さとそのばらつき、押込み剥離強さとそのばらつきの評価が劣っている。実験No.B-50では、鋼板の引張強さが本発明の規定範囲を超えているため、ボルト/高強度鋼板間に隙間が発生している。また、溶接後の冷却収縮時における接合部への負荷が大きく、押込み剥離強さとそのばらつきの評価が劣っている。実験No.B-51では、上記同様、鋼板の引張強さが本発明の規定範囲を超えているため、ボルト/高強度鋼板間に隙間が発生している。また、溶接後の冷却収縮時における接合部への負荷が大きく、接合部に割れが発生し、トルク剥離強さとそのばらつき、押込み剥離強さとそのばらつきの評価が劣っている。実験No.B-52、53では、鋼板の炭素当量Ceqが本発明の規定範囲を超えているため、接合部の硬さが増加して靱性が低下し、割れが発生するとともに、トルク剥離強さとそのばらつき、押込み剥離強さとそのばらつきの評価が劣っている。実験No.B-54、55では、鋼板の板厚が本発明の規定範囲を超えているため、溶接後の冷却収縮時における接合部への負荷が大きく、接合部に割れが発生し、押込み剥離強さとそのばらつきの評価が劣っている。実験No.B-56、57では、溶接電流が低めであることから、ボルト/高強度鋼板間に隙間が発生するとともに、接合率SJ/SRが本発明の規定範囲を下回っており、トルク剥離強さとそのばらつき、押込み剥離強さとそのばらつきの評価が劣っている。実験No.B-58、59では、溶接電流が高めであることから、接合率SJ/SRが本発明の規定範囲を超えており、溶接時に散りが発生するとともに、接合状態が溶融接合となっており、さらに、接合部に割れが発生したことから、総合評価が劣っている。実験No.B-60では、溶接後の保持時間が本発明の規定範囲を超えているため、接合部の冷却速度が早く接合部近傍の硬さが過剰に増加し、その結果、接合部に割れが発生するとともに、トルク剥離強さとそのばらつき、押込み剥離強さとそのばらつきの評価が劣っている。[実施例3]実施例3においては、実施例1と同様の方法で、表2および表3に示した溶接条件で、表1に示す成分組成を有するナットと各種の高強度鋼板とをプロジェクション溶接し、接合部の特性を調査するための試験片を作製した。そして、得られた試験片について、実施例1と同様の評価を行った。実施例3の各評価結果を表2および表3に示す。表2に示すように、本発明で規定する各要件を満足する本発明例実験No.A-26~A-40においては、何れの例においても優れた特性を示すことが明らかである。これに対し、表3に示すように、本発明で規定するいずれかの要件が外れる比較例実験No.A-61~A-75においては、上記各評価項目のうちの何れかが×あるいは△となっており、特性が劣っていることが明らかである。実験No.A-61~63では、溶接時の加圧力が本発明の規定範囲を下回っているため、溶接時に散りが発生し、ナット/高強度鋼板間に隙間が発生することから、総合評価が劣っている。また、実験No.A-62では、接合率SJ/SRが本発明の規定範囲を下回り、また、押込み剥離強さとそのばらつきの評価が劣っている。実験No.A-64では、溶接時の加圧力が本発明の規定範囲を超えているため、溶接時に散りが発生するとともに、接合率SJ/SRが本発明の規定範囲を超えており、総合評価が劣っている。実験No.A-65では、溶接時の加圧力が本発明の規定範囲を超えているため、溶接時に散りが発生するとともに、接合部に割れが発生し、押込み剥離強さとそのばらつきの評価が劣っている。実験No.A-66では、溶接時の加圧力が本発明の規定範囲を超えているため、溶接時に散りが発生するとともに、接合部に割れが発生し、また、接合率SJ/SRが本発明の規定範囲を超えていることから、押込み剥離強さとそのばらつきの評価が劣っている。実験No.A-67~69では、溶接時の通電時間が本発明の規定範囲を下回っているため、ナット/高強度鋼板間に隙間が発生したことから、総合評価が劣っている。実験No.A-70では、溶接時の通電時間が本発明の規定範囲を超えているため、溶接時に散りが発生し、総合評価が劣っている。実験No.A-71、72では、溶接時の通電時間が本発明の規定範囲を超えているため、溶接時に散りが発生するとともに、接合部に割れが発生し、押込み剥離強さとそのばらつきの評価が劣っている。実験No.A-73~75では、溶接後の保持時間が本発明の規定範囲を超えているため、接合部に割れが発生し、押込み剥離強さとそのばらつきの評価が劣っている。[実施例4]実施例4においては、実施例2と同様の方法で、表4および表5に示した溶接条件で、表1に示す成分組成を有するボルトと各種の高強度鋼板とをプロジェクション溶接し、接合部の特性を調査するための試験片を作製した。そして、得られた試験片について、実施例2と同様の評価を行った。実施例4の各評価結果を表4および表5に示す。表4に示すように、本発明で規定する各要件を満足する本発明例実験No.B-26~B-40においては、何れの例においても優れた特性を示すことが明らかである。これに対し、表5に示すように、本発明で規定するいずれかの要件が外れる比較例実験No.B-61~B-75においては、上記各評価項目のうちの何れかが×あるいは△となっており、特性が劣っていることが明らかである。実験No.B-61~63では、溶接時の加圧力が本発明の規定範囲を下回っているため、溶接時に散りが発生し、ボルト/高強度鋼板間に隙間が発生することから、総合評価が劣っている。また、実験No.B-62では、接合率SJ/SRが本発明の規定範囲を下回り、また、押込み剥離強さとそのばらつきの評価が劣っている。実験No.B-64では、溶接時の加圧力が本発明の規定範囲を超えているため、溶接時に散りが発生するとともに、接合率SJ/SRが本発明の規定範囲を超えており、総合評価が劣っている。実験No.B-65では、溶接時の加圧力が本発明の規定範囲を超えているため、溶接時に散りが発生するとともに、接合部に割れが発生し、押込み剥離強さとそのばらつきの評価が劣っている。実験No.B-66では、溶接時の加圧力が本発明の規定範囲を超えているため、溶接時に散りが発生するとともに、接合部に割れが発生し、また、接合率SJ/SRが本発明の規定範囲を超えていることから、押込み剥離強さとそのばらつきの評価が劣っている。実験No.B-67~69では、溶接時の通電時間が本発明の規定範囲を下回っているため、ボルト/高強度鋼板間に隙間が発生したことから、総合評価が劣っている。実験No.B-70では、溶接時の通電時間が本発明の規定範囲を超えているため、溶接時に散りが発生し、総合評価が劣っている。実験No.B-71、72では、溶接時の通電時間が本発明の規定範囲を超えているため、溶接時に散りが発生するとともに、接合部に割れが発生し、押込み剥離強さとそのばらつきの評価が劣っている。実験No.B-73~75では、溶接後の保持時間が本発明の規定範囲を超えているため、接合部に割れが発生し、押込み剥離強さとそのばらつきの評価が劣っている。[実施例5]実施例5においては、実施例1、3と同様の方法で、下記表6および表7に示した溶接通電条件で、表1に示す成分組成を有するナットと各種の高強度鋼板とをプロジェクション溶接し、接合部の特性を調査するための試験片を作製した。そして、得られた試験片について、実施例1と同様の評価を行った。なお、実施例5においては、溶接通電を行う前に、下記表6および表7に示す条件のアップスロープ通電を行うとともに、各条件および手順によるプロジェクション溶接の際、散りの発生の有無を目視によって観察した。実施例5の各評価結果を表6および表7に示す。表6に示すように、本発明で規定する条件で溶接通電を行う前に、本発明の請求項3で規定する条件でアップスロープ通電を行った本発明例実験No.C-1~C-40においては、何れの例においても、ナットと鋼板間の隙間が小さく、また、トルク剥離強さと押込み剥離強さのばらつきが小さく、優れた特性を示すことが明らかとなった。また、これら本発明例においては、散りの発生が目視確認の範囲では認められず、上記実施例1~4の各々における本発明例と比較しても、さらに優れた継手特性を備えていることが明らかである。これに対し、実施例1、3の表2および本実施例の表7に示すように、溶接通電に関しては、本発明で規定する各条件で行ったものの、アップスロープ通電の条件が本発明における請求項3の規定範囲外アップスロープ通電が無い、あるいは、アップスロープ通電の時間が規定範囲より長いであった試験例表2の実験No.A-1~A-40および表7の実験No.C-41~C-80においては、プロジェクション溶接で得られる継手としての特性には大きな問題は無かった。しかしながら、アップスロープ通電を実施した方が、ナットと鋼板間の隙間がさらに小さくなり、また、トルク剥離強さと押込み剥離強さのばらつきも小さくなった。したがって、実施例1、3で示したように、アップスロープ通電を行わなくても比較的良好な継手が得られるが、本実施例で示したように、アップスロープ通電を行うことによってさらに良好な継手が得られることが明らかとなった。[実施例6]実施例6においては、実施例2、4と同様の方法で、下記表8および表9に示した溶接通電条件で、表1に示す成分組成を有するボルトと各種の高強度鋼板とをプロジェクション溶接し、接合部の特性を調査するための試験片を作製した。そして、得られた試験片について、実施例1と同様の評価を行った。なお、実施例6においては、溶接通電を行う前に、下記表8および表9に示す条件のアップスロープ通電を行うとともに、各条件および手順によるプロジェクション溶接の際、散りの発生の有無を目視によって観察した。実施例6の各評価結果を表8および表9に示す。表8に示すように、本発明で規定する条件で溶接通電を行う前に、本発明の請求項3で規定する条件でアップスロープ通電を行った本発明例実験No.D-1~D-40においては、何れの例においても、ボルトと鋼板間の隙間が小さく、また、トルク剥離強さと押込み剥離強さのばらつきが小さく、優れた特性を示すことが明らかとなった。また、これら本発明例においては、散りの発生が目視確認の範囲では認められず、上記実施例1~4の各々における本発明例と比較しても、さらに優れた継手特性を備えていることが明らかである。これに対し、実施例2、4の表4および本実施例の表8に示すように、溶接通電に関しては、本発明で規定する各条件で行ったものの、アップスロープ通電の条件が本発明における請求項3の規定範囲外アップスロープ通電が無い、あるいは、アップスロープ通電の時間が規定範囲より長いであった試験例表4の実験No.B-1~B-40および表8の実験No.D-41~D-80においては、プロジェクション溶接で得られる継手としての特性には大きな問題は無かった。しかしながら、アップスロープを実施した方がボルトと鋼板間の隙間がさらに小さくなり、また、トルク剥離強さと押込み剥離強さのばらつきも小さくなった。したがって、実施例2、4で示したように、アップスロープ通電を行わなくても比較的良好な継手が得られるが、本実施例で示したように、アップスロープ通電を行うことによってさらに良好な継手が得られることが明らかとなった。[実施例7]実施例7においては、実施例1、3と同様の方法で、下記表10および表11に示した溶接通電条件で、表1に示す成分組成を有するナットと各種の高強度鋼板とをプロジェクション溶接し、接合部の特性を調査するための試験片を作製した。そして、得られた試験片について、実施例1と同様の評価を行った。なお、実施例7においては、溶接通電を行う前に、下記表10および表11に示す条件の予備通電を行うとともに、各条件および手順によるプロジェクション溶接の際、散りの発生の有無を目視によって観察した。実施例7の各評価結果を表10および表11に示す。表10に示すように、本発明で規定する条件で溶接通電を行う前に、本発明の請求項4で規定する条件で予備通電を行った本発明例実験No.E-1~E-40においては、何れの例においても、ナットと鋼板間の隙間が小さく、また、トルク剥離強さと押込み剥離強さのばらつきが小さく、優れた特性を示すことが明らかとなった。また、これら本発明例においては、散りの発生が目視確認の範囲では認められず、上記実施例1~4の各々における本発明例と比較しても、さらに優れた継手特性を備えていることが明らかである。これに対し、実施例1、3の表2および本実施例の表11に示すように、溶接通電に関しては、本発明で規定する各条件で行ったものの、予備通電の条件が本発明における請求項4の規定範囲外予備通電が無い、あるいは、予備通電の電流値、時間が規定範囲外であった試験例表2の実験No.A-1~A-40および表10の実験No.E-41~E-80においては、プロジェクション溶接で得られる継手としての特性には大きな問題は無かった。しかしながら、予備通電を実施した方がナットと鋼板間の隙間がさらに小さくなり、また、トルク剥離強さと押込み剥離強さのばらつきも小さくなった。したがって、実施例1、3で示したように、予備通電を行わなくても比較的良好な継手が得られるが、本実施例で示したように、予備通電を行うことによってさらに良好な継手が得られることが明らかとなった。[実施例8]実施例8においては、実施例2、4と同様の方法で、下記表12および表13に示した溶接条件で、表1に示す成分組成を有するボルトと各種の高強度鋼板とをプロジェクション溶接し、接合部の特性を調査するための試験片を作製した。そして、得られた試験片について、実施例2と同様の評価を行った。なお、実施例8においては、溶接通電を行う前に、下記表12および表13に示す条件の予備通電を行うとともに、各条件および手順によるプロジェクション溶接の際、散りの発生の有無を目視によって観察した。実施例8の各評価結果を表12および表13に示す。表12に示すように、本発明で規定する条件で溶接通電を行う前に、本発明の請求項4で規定する条件で予備通電を行った本発明例実験No.F-1~F-40においては、何れの例においても、ボルトと鋼板間の隙間が小さく、また、トルク剥離強さと押込み剥離強さのばらつきが小さく、優れた特性を示すことが明らかとなった。また、これら本発明例においては、散りの発生が、目視確認の範囲では認められず、上記実施例1~4の各々における本発明例と比較しても、さらに優れた継手特性を備えていることが明らかである。これに対し、実施例2、4の表4および本実施例の表13に示すように、溶接通電に関しては、本発明で規定する各条件で行ったものの、予備通電の条件が本発明における請求項4の規定範囲外予備通電が無い、あるいは、予備通電の電流値、時間が規定範囲外であった試験例表4のNo.B-1~B-40および表13の実験No.F-41~F-80においては、プロジェクション溶接で得られる継手としての特性には大きな問題は無かった。しかしながら、予備通電を実施した方がボルトと鋼板間の隙間がさらに小さくなり、また、トルク剥離強さと押込み剥離強さのばらつきも小さくなった。したがって、実施例2、4で示したように、予備通電を行わなくても比較的良好な継手が得られるが、本実施例で示したように、予備通電を行うことによってさらに良好な継手が得られることが明らかとなった。[実施例9]実施例9においては、実施例1、3と同様の方法で、下記表14および表15に示した溶接通電条件で、表1に示す成分組成を有するナットと各種の高強度鋼板とをプロジェクション溶接し、接合部の特性を調査するための試験片を作製した。そして、得られた試験片について、実施例1と同様の評価を行った。また、耐低温割れ耐遅れ破壊性を調査するために、溶接試験片を0.2Nの硫酸中に24時間浸漬し、取り出した後に水洗して断面組織を観察し、割れが発生しているかどうかを調べた。なお、実施例9においては、溶接通電を行った後に電極を保持する際、電極保持加圧力PEFを下記表14および表15に示す条件とした。実施例9の各評価結果を表14および表15に示す。表14に示すように、本発明で規定する条件で溶接通電を行った後、本発明の請求項5で規定する条件で電極保持を行った本発明例実験No.G-1~G-40は、何れの例においても、ナットと鋼板間の隙間が小さく、また、トルク剥離強さと押込み剥離強さのばらつきが小さく、上記実施例1、3の各々における本発明例と比較しても、さらに優れた継手特性を備えていることが明らかである。これに対し、実施例1、3の表2および本実施例の表15に示すように、試験例実験No.G-41~G-80は、溶接通電に関しては本発明で規定する各条件で行ったものの、その後の電極保持を行った際の電極保持加圧力PEFが、本発明における請求項5の規定範囲外であった例である。試験例である、これら実験No.G-41~G-80においては、プロジェクション溶接で得られる継手としての特性には大きな問題は無いものの、電極保持加圧力PEFが小さい場合には硫酸浸漬によって割れが生じ、また、電極保持加圧力PEFが大きい場合には電極の損傷が大きかった。また、何れの試験においても問題が認められなかった実験No.G-46、G-56でも、上記実施例1、3における本発明例と比較して、継手特性で特に向上が認められない結果となった。したがって、実施例1、3で示したように、溶接通電後、電極保持加圧力PEFを増加させなくても比較的良好な継手が得られるが、本実施例で示したように、電極保持加圧力PEFを増加させることによって、低温割れが防止され、さらに良好な継手が得られることが明らかとなった。[実施例10]実施例10においては、実施例2、4と同様の方法で、下記表16および表17に示した溶接通電条件で、表1に示す成分組成を有するボルトと各種の高強度鋼板とをプロジェクション溶接し、接合部の特性を調査するための試験片を作製した。そして、得られた試験片について、実施例2と同様の評価を行った。また、実施例9と同様、耐低温割れ耐遅れ破壊性を調査するために、溶接試験片を0.2Nの硫酸中に24時間浸漬し、取り出した後に水洗して断面組織を観察し、割れが発生しているかどうかを調べた。なお、実施例10においては、溶接通電を行った後に電極を保持する際、電極保持加圧力PEFを下記表16および表17に示す条件とした。実施例10の各評価結果を表16および表17に示す。表16に示すように、本発明で規定する条件で溶接通電を行った後、本発明の請求項5で規定する条件で電極保持を行った本発明例実験No.H-1~H-40は、何れの例においても、ボルトと鋼板間の隙間が小さく、また、トルク剥離強さと押込み剥離強さのばらつきが小さく、上記実施例2、4の各々における本発明例と比較しても、さらに優れた継手特性を備えていることが明らかである。これに対し、実施例2、4の表4および本実施例の表17に示すように、試験例実験No.H-41~H-80は、溶接通電に関しては本発明で規定する各条件で行ったものの、その後の電極保持を行った際の電極保持加圧力PEFが、本発明における請求項5の規定範囲外であった例である。試験例である、これら実験No.H-41~H-80においては、プロジェクション溶接で得られる継手としての特性には大きな問題は無いものの、電極保持加圧力PEFが小さい場合には硫酸浸漬によって割れが生じ、また、電極保持加圧力PEFが大きい場合には電極の損傷が大きかった。また、何れの試験においても問題が認められなかった実験No.H-46、H-56でも、上記実施例2、4における本発明例と比較して、継手特性で特に向上が認められない結果となった。したがって、実施例2、4で示したように、溶接通電後、電極保持加圧力PEFを増加させなくても比較的良好な継手が得られるが、本実施例で示したように、電極保持加圧力PEFを増加させることによって、低温割れが防止され、さらに良好な継手が得られることが明らかとなった。なお、上記実施例1~10においては、板厚を変更して実験を行った場合も、また、めっき種や目付量等を変更して実験を行った場合も、結果は上記と同様であり、散りの発生を防止し、接合部の静的強度トルク剥離強さおよび押込み剥離強さを向上させ、また、割れの発生を防止できる本発明の効果が得られることが確認できた。以上説明した実施例の結果より、本発明のプロジェクション溶接継手およびその製造方法の適用により、散りが発生しない良好な溶接作業性を確保しつつ、接合部の静的強度、すなわち、トルク剥離強さおよび押込み剥離強さを向上させ、また、割れの発生を防止できることが明らかとなった。